(57)【要約】      （修正有）【課題】  耐オーバーベーク性、耐デント性、耐酸性に優れ、さらに塗料添加剤なしで処方したり、ワックスなどの潤滑剤を配合した場合においても、ピンホールのない良好な塗装性を有する缶塗料用樹脂組成物。【解決手段】  ポリカルボン酸成分として、芳香族ジカルボン酸が７０〜１００モル％、その他のポリカルボン酸成分が０〜３０モル％であり、ポリアルコール成分として、２−エチル−２−ブチル−１，３−プロパンジオールと２−メチル−１，３−プロパンジオール、１，４−ブタンジオールおよび１，４−シクロヘキサンジメタノールからなる群のうち少なくとも１種類以上を含み、これら２から４種のポリアルコールの合計が４０〜１００モル％、その他のポリアルコール０〜６０モル％であり、かつ数平均分子量が５，０００〜１００，０００であるポリエステル樹脂（Ａ）とレゾール型フェノール樹脂（Ｂ）を含むことを特徴とする缶塗料用樹脂組成物に関する。【選択図】  なし【特許請求の範囲】
【請求項１】
ポリカルボン酸成分として、芳香族ジカルボン酸が７０〜１００モル％、その他のポリカルボン酸成分が０〜３０モル％であり、ポリアルコール成分として、２−エチル−２−ブチル−１，３−プロパンジオールを必須成分として含み、さらに２−メチル−１，３−プロパンジオール、１，４−ブタンジオールおよび１，４−シクロヘキサンジメタノールからなる群のうち少なくとも１種類以上を含み、２−エチル−２−ブチル−１，３−プロパンジオール、２−メチル−１，３−プロパンジオール、１，４−ブタンジオールおよび１，４−シクロヘキサンジメタノールの合計が４０〜１００モル％、その他のポリアルコール０〜６０モル％であり、かつ数平均分子量が５，０００〜１００，０００であるポリエステル樹脂（Ａ）とレゾール型フェノール樹脂（Ｂ）を含むことを特徴とする缶塗料用樹脂組成物。
【請求項２】
レゾール型フェノール樹脂（Ｂ）が、１５０℃の金属プレート上に滴下した後、メチルエチルケトンに不溶化するまでの時間が３０秒以上要することを特徴とする請求項１に記載の缶塗料用樹脂組成物。
【請求項３】
レゾール型フェノール樹脂（Ｂ）のメチロ−ル基がブチルエーテル化されている請求項１又は２に記載の缶塗料用樹脂組成物。
【請求項４】
さらに潤滑剤（Ｃ）を含むことを特徴とする請求項１〜３のいずれかに記載の缶塗料用樹脂組成物。
【請求項５】
缶内面塗料用として用いることを特徴とする請求項１〜４のいずれかに記載の缶塗料用樹脂組成物。
【請求項６】
請求項１〜５のいずれかに記載の缶塗料用樹脂組成物を塗布、硬化させたことを特徴とする塗装金属板。
【発明の詳細な説明】
【技術分野】
【０００１】
本発明は飽和共重合ポリエステル樹脂を有効成分とする缶塗料用樹脂組成物であり、更に詳しくは加工性に優れたポリエステル樹脂と該ポリエステル樹脂を硬化し得るレゾール型フェノール樹脂等からなり、食品、および飲料用金属缶等の内面に塗装され、硬化性、加工性、オーバーベーク性、耐レトルト性、耐内容物（酸、塩など）性、耐デント性、抽出性、深絞り加工性に優れ、さらには、消泡剤やレベリング剤などの塗料添加剤を使用しなかったり、ワックスなどの潤滑剤を添加した場合においてもピンホールの少ない良好な塗装性が得られる缶（缶胴、缶蓋、シーム補修を含む）塗料用樹脂組成物、及びこれを塗布・硬化した塗装金属板に関する。
【背景技術】
【０００２】
缶塗料の中で特に缶内面用塗料は内容物の風味やフレーバーを損なわないこと、および多種多様の食物による缶材質の腐食を防止することを目的として使用されるものであり、まず毒性のないこと、加熱殺菌（レトルト）処理に耐えること、次いで成形時の加工性に優れること（加工性、深絞り加工性）、食塩や酸性を示す内容物を加熱殺菌処理したときの耐ブリスター性と耐白化性（耐酸性）、内容物に含まれる酸や硫黄化合物（硫化黒変）での腐食防止、製缶時の過度の焼付による加工性の劣化の無いこと（耐オーバーベーク性）、レトルト後の耐衝撃性（耐デント性）などが要求される。
【０００３】
また、缶内面塗料は、内容物の風味やフレーバーを損なわないために、近年、消泡剤、レベリング剤などの塗料添加剤を無くすか、極力減らす方向になっている。さらに、イージーオープンの缶蓋加工や絞り加工性を付与したり、ライン走行中の擦り傷を低減するために、ワックスなどの潤滑剤が添加される。しかし、添加剤を無くしたり、潤滑剤の添加により、ピンホールなどの塗膜欠陥が問題となっており改善が要望されている。
【０００４】
さらに、特に近年では外因子内分泌撹乱物質（以下、環境ホルモン）を含むビスフェノール型エポキシ樹脂等の物質も使用が避けられつつある。
【０００５】
缶内面用塗料樹脂としてはポリ塩化ビニル系樹脂、及びエポキシ−フェノール系樹脂が現在多く使用されているが、これらは次のような重大な問題を指摘されているのが現状である。
【０００６】
まず、ポリ塩化ビニル系樹脂は、缶をリサイクルや廃棄する際に焼却処理するとポリ塩化ビニル系樹脂から塩素系ガス等が発生するので、環境汚染につながる可能性がある。さらにポリ塩化ビニル系樹脂は缶材質である金属との接着性が不十分でありエポキシ樹脂で処理した上にコーティングする必要があるなどコーティング行程が複雑である。
【０００７】
次にエポキシ−フェノール系樹脂では焼き付け温度が高く、焼付け時に発泡等の外観不良を起し易い。また、先に述べたようにエポキシ樹脂中に含まれるビスフェノール−Ａが環境ホルモンとして作用する可能性も指摘されており、これに代わる内面コート剤の開発が望まれている。また、缶外面塗料においても前述した内面塗料と同様に要求される加工性や耐レトルト性に加え、環境ホルモン対策も必要となりつつある。
【０００８】
更にはＤＩ（Ｄｒａｗ ＆ Ｉｒｏｎｉｎｇ）加工やＤＲＤ（Ｄｒａｗ ＆Ｒｅｄｒａｗ）加工によって得られる２ピース缶をプレコート化するためには硬度、潤滑性、塗膜の伸度（展延性）、レトルト処理後の密着性が必要とされるが、前述した性能、要求に加えこれらの加工を満足する塗膜を得ることの出来る塗料組成物は得られていない。
【０００９】
かかる問題点を解決するために、塗装、焼付けが容易で、硬化性、加工性、金属との密着性、耐レトルト性に優れ、焼却時に有毒、腐食ガスを発生せず、塗膜中にビスフェノール−Ａなどの環境ホルモンを含有しないポリエステル系樹脂の製缶用内用コーティング剤への適応が試みられているが、これらに加え耐内容物性、抽出性、耐オーバーベーク性、耐デント性、ＤＩ加工、ＤＲＤ加工性に優れ、さらには、消泡剤やレベリング剤などの塗料添加剤を使用しない場合や、ワックスなどの潤滑剤を添加した場合においてもピンホールの無い良好な塗装性の得られる缶内面用に好適な塗料樹脂及び塗料樹脂組成物は得られていない。
【００１０】
つまり特許文献１、２のような飽和ポリエステル樹脂単独での缶内面塗料樹脂は沸水または蒸気のみにおいての加熱処理（耐レトルト性）に対して耐ブリスター及び耐白化性に優れるが、いまだ性能不十分で塗膜の表面状態劣化や光沢の低下などを起こしたり、内容物を想定しての食塩水及び酸性雰囲気中でのレトルト処理（耐内容物性）においてはブリスターや白化を生じたりして、外観不良を起こす。
【００１１】
特許文献３、４、５においてはポリエステル樹脂にビスフェノール−Ａ型やフェノールノボラック型のエポキシ樹脂を配合、ブレンド、或いはアミノ樹脂を併用することで耐レトルト性、耐内容物性の優れた塗膜の提供を提案しているが、このものは耐オーバーベーク性、耐デント性が不足している。また一部エポキシ樹脂には環境ホルモンとされるビスフェノール−Ａが含まれる。
【００１２】
また、特許文献６、７ではプロピレングリコールを主とした成分の飽和ポリエステル樹脂とアルキルエーテル化アミノホルムアルデヒド樹脂からなる塗料組成物を缶内面用コーティング剤に適用することで加工性と耐レトルト性の優れた塗膜の提供を提案している。しかし、これらは缶内面塗料に必要な耐オーバーベーク性、耐デント性を十分に満足できない。更には特許文献７ではＤＩ、ＤＲＤ缶への適応の記載があるが、塗膜の強度、加工後の耐レトルト性、密着性については満足できない点があった。
【００１３】
また、特許文献８にはポリエステル樹脂と３官能フェノール化合物を主成分として得られるレゾール型フェノール樹脂からなる缶用塗料組成物の提案がある。これはフェノール樹脂からもたらされる塗膜の耐レトルト性、耐酸性などの性能は優れるものの、基本的に硬化性に劣るため、耐デント性やＤＩ缶、ＤＲＤ缶などへの適用は困難な場合がある。また、ポリエステル樹脂とフェノール樹脂との相容性が不足しており、塗膜の白化や塗料の貯蔵安定性に問題がある。さらに、この塗料組成物は衛生性やフレーバー性を向上する目的で塗料添加剤なしで処方され、さらには絞り加工性などの向上などを目的としてワックスなどの潤滑剤を使用しているが、塗装時にハジキが生じやすく、ピンホールが発生しやすい問題がある。
【００１４】
特許文献９では、特定のポリアルコールを共重合したポリエステル樹脂と硬化剤としてゲル化時間の長いレゾール型フェノール樹脂を組み合わせた缶用塗料用樹脂を提案している。この塗料用樹脂は、フェノール樹脂との反応性が良好で、塗膜物性も比較的良好であるが、内容物によっては、耐レトルト性などが必ずしも充分ではない。さらに、上記特許と同様に、近年、衛生性やフレーバー性を向上する目的で塗料添加剤なしで処方される場合や、さらには絞り加工性などの向上を目的としてワックスなどの潤滑性付与剤を使用する場合が多く、塗装時にピンホールが発生しやすい問題がある。
【００１５】
【特許文献１】特公昭６０−４２８２９号公報
【特許文献２】特公昭６１−３６５４８号公報
【特許文献３】特開平７−１１３０５８号公報
【特許文献４】特開平７−１１３０５９号公報
【特許文献５】特開平８−３２５５１３号公報
【特許文献６】特開平１−２４５０６５号公報
【特許文献７】特開平５−１１２７５５号公報
【特許文献８】特開平１１−３１５２５１号公報
【特許文献９】特開２００１−３１１０４１号公報
【発明の開示】
【発明が解決しようとする課題】
【００１６】
本発明者はこれらの問題点のうち、特に上記した従来技術では検討されていなかった耐オーバーベーク性、耐デント性、耐酸性について鋭意検討し、更には塗料添加剤なしで処方したり、ワックスなどの潤滑剤を配合したりした場合においても、ピンホールのない良好な塗装性を得るべく、検討を進めた結果、２−エチル−２−ブチル−１，３−プロパンジオールを必須とする特定のグリコールを有するポリエステル樹脂とレゾール型フェノール樹脂で硬化することでこれらの諸問題を解決できる塗膜を得ることを見出し、本発明に到達した。
【課題を解決するための手段】
【００１７】
即ち本発明は、ポリカルボン酸成分として、芳香族ジカルボン酸が７０〜１００モル％、その他のポリカルボン酸成分が０〜３０モル％であり、ポリアルコール成分として、２−エチル−２−ブチル−１，３−プロパンジオールを必須成分として含み、さらに２−メチル−１，３−プロパンジオール、１，４−ブタンジオールおよび１，４−シクロヘキサンジメタノールからなる群のうち少なくとも１種類以上を含み、２−エチル−２−ブチル−１，３−プロパンジオール、２−メチル−１，３−プロパンジオール、１，４−ブタンジオールおよび１，４−シクロヘキサンジメタノールの合計が４０〜１００モル％、その他のポリアルコール０〜６０モル％であり、かつ数平均分子量が５，０００〜１００，０００であるポリエステル樹脂（Ａ）とレゾール型フェノール樹脂（Ｂ）を含むことを特徴とする缶塗料用樹脂組成物に関する。
【００１８】
また、上記缶塗料用樹脂組成物を塗布、硬化させたことを特徴とする塗装金属板に関する。
【発明の効果】
【００１９】
食品や飲料缶内面に塗装される塗料はその性質から毒性がなく、廃棄、リサイクル時にも汚染物質の排出もなく、製缶の加工、レトルト処理の蒸気、熱、内容物の塩、酸に耐えるものでなければならない。また近年はエポキシ−フェノール系塗料など外因子内分泌撹乱物質（環境ホルモン）とされるビスフェノール化合物を含む塗料の代替化も望まれている。本発明の缶内面用塗料樹脂組成物は、２−エチル−２−ブチル−１，３−プロパンジオールと特定のグリコールを含むポリエステル樹脂とレゾール型フェノール樹脂からなり、上記した汚染物質等の含有、排出がなく、環境ホルモンを含まず、硬化性、加工性、耐レトルト性、耐内容物性を満足し、更には、塗料添加剤を配合しない場合や潤滑剤を配合した場合においてもピンホールの発生が少なく塗装性に優れるため、特に食品缶、及び飲料缶胴、缶蓋の内面やシーム用補修塗料に好適である。
【発明を実施するための最良の形態】
【００２０】
本発明に使用するポリエステル樹脂（Ａ）に使用する芳香族ジカルボン酸成分は７０〜１００モル％であり、その他のポリカルボン酸は０〜２０モル％である。芳香族ジカルボン酸としては、例えばテレフタル酸、イソフタル酸、オルソフタル酸、ナフタレンジカルボン酸等があり、これらの中から１種、または２種以上を選択し使用できる。芳香族ジカルボン酸の量が７０モル％未満だと塗膜の強度が低下する傾向にあり、加工性、深絞り加工性、耐デント性が低下することがある。更に、芳香族ジカルボン酸のうちテレフタル酸とイソフタル酸を合計８０モル％以上とすることで、塗膜の強度、可撓性が向上するためより加工性、耐デント性、深絞り加工性が向上し、好ましい。その他のポリカルボン酸としては、例えばコハク酸、グルタル酸、アジピン酸、アゼライン酸、セバシン酸、ドデカンジオン酸、ダイマー酸などの脂肪族ジカルボン酸、１，４−シクロヘキサンジカルボン酸、テトラヒドロフタル酸、ヘキサヒドロイソフタル酸、１，２−シクロヘキセンジカルボン酸などの脂環族ジカルボン酸、フマル酸、マレイン酸、テルペン−マレイン酸付加体などの不飽和ジカルボン酸などを挙げることができ、これらの中から１種又はそれ以上を使用できる。衛生面で好ましいのはアジピン酸、セバシン酸、ダイマー酸、１，４−シクロヘキサンジカルボン酸、フマル酸、マレイン酸である。
【００２１】
本発明に使用される（Ａ）ポリエステル樹脂のポリアルコール成分において、２−エチル−２−ブチル−１，３−プロパンジオールを必須成分として使用する必要がある。２−エチル−２−ブチル−１，３−プロパンジオールを使用することにより、驚くべきことに塗膜のフロー性が改善され、消泡剤やレベリング剤などの塗料添加剤なしの処方で、さらにはワックスなどの潤滑剤を配合した塗料系においても良好な塗装性が得られ、ハジキなどによるピンホールの発生が大幅に改善される。さらには、耐加水分解性にも優れ、耐レトルト性や耐内容物性が向上する。
【００２２】
さらに、本発明に使用されるポリエステル樹脂（Ａ）においては、ポリアルコール成分として、２−メチル−１，３−プロパンジオール、１，４−ブタンジオールおよび１、４−シクロヘキサンジメタノールからなる群のうち少なくとも１種類以上のグリコールを前記２−エチル−２−ブチル−１，３−プロパンジオールと併用して使用する必要がある。２−メチル−１，３−プロパンジオールと１，４−ブタンジオールは、これらを使用することにより、レゾール型フェノール樹脂（Ｂ）との硬化性が著しく改善されるため、缶塗料として特に重要な物性である加工性、耐レトルト性、耐デント性が改善される。１，４−シクロヘキサンジメタノールは、特に加工性と耐ブロッキング性のバランスが良好となる。また、レゾール型フェノール樹脂との硬化性も改善される。
【００２３】
２−エチル−２−ブチル−１，３−プロパンジオールの好ましい含有量の上限は、全ポリアルコール成分を１００モル％としたときに、３０モル％以下、より好ましくは２０モル％以下である。下限は５モル％以上が好ましく、より好ましくは１０モル％以上である。２−エチル−２−ブチル−１，３−プロパンジオールの含有量が３０モル％を超えると、レゾール型フェノール樹脂との反応性が悪化したり、耐フレーバー性が悪化する傾向にある。５モル％未満では、塗装作業性が低下し、ピンホールが発生しやすくなる傾向にある。
【００２４】
２−エチル−２−ブチル−１，３−プロパンジオールと前記２−メチル−１，３−プロパンジオール、１，４−ブタンジオールおよび１，４−シクロヘキサンジメタノールの合計量は、全ポリアルコール成分中４０〜１００モル％である。４０モル％未満では、レゾール型フェノール樹脂（Ｂ）との反応性が低下したり、缶塗料として特に重要な物性である加工性、耐レトルト性、耐デント性が低下する傾向にある。
【００２５】
その他のグリコールとしては、以下のものが挙げられ、全ポリアルコール成分中６０モル％未満で使用できる。好ましいのは側鎖を有するグリコールであり、例えばプロピレングリコール（１，２−プロパンジオール）、１，２−ブタンジオール、１，３−ブタンジオール、ネオペンチルグリコール、３−メチル−１，５−ペンタンジオール、２，４−ジエチル−１，５−ペンタンジオール、１−メチル−１，８−オクタンジオール、３−メチル−１，６−ヘキサンジオール、４−メチル−１，７−ヘプタンジオール、４−メチル−１，８−オクタンジオール、４−プロピル−１，８−オクタンジオール等が挙げられる。
【００２６】
側鎖のないアルキレングリコールとしては、例えばエチレングリコール、１，３−プロパンジオール、１，５−ペンタンジオール、１，６−ヘキサンジオール、１，９−ノナンジオール等の脂肪族グリコール等が挙げられる。ポリアルキレングリコールとしては、ジエチレングリコール、トリエチレングリコール、ポリエチレングリコール、ポリプロピレングリコール、ポリテトラメチレングリコールなどが挙げられる。脂環族グリコールとしては、１，３−シクロヘキサンジメタノール、１，２−シクロヘキサンジメタノール、トリシクロデカングリコール類、水添加ビスフェノール類などが挙げられる。これらの中から１種、又はそれ以上を選び使用できる。このうち衛生上好ましいものはエチレングリコール、ジエチレングリコールなどを挙げることができる。
【００２７】
本発明に使用されるポリエステル樹脂（Ａ）の数平均分子量は５，０００〜１００，０００であり、好ましくは８，０００〜５０，０００、より好ましくは１０，０００〜３０，０００である。数平均分子量が５，０００未満であると塗膜が脆くなり、加工性や耐レトルト性に劣ったりし、１００，０００を越えると塗装作業性が低下する場合がある。また、好ましいガラス転移温度（Ｔｇ）は１０〜９０℃、より好ましくは２０〜７０℃、更に好ましくは３０〜６０℃である。ガラス転移温度が１０℃未満であると耐レトルト性が劣る傾向にあり、耐ブロッキング性も問題になる可能性がある。特にフレーバー性を必要とする内容物には３０℃以上のＴｇが望ましい。Ｔｇが９０℃を超えると加工性や塗装作業性が低下したりする場合がある。なお、ここで言う数平均分子量はゲル浸透クロマトグラフィー（ＧＰＣ）によって標準ポリスチレンの検量線を用いて測定したものであり、ガラス転移温度（Ｔｇ）とは示差熱分析（ＤＳＣ）によって測定したものである。
【００２８】
本発明に使用されるポリエステル樹脂（Ａ）はポリカルボン酸成分、ポリアルコール成分に３官能以上のポリカルボン酸または／およびポリアルコールを加工性の低下しない範囲で使用する事が特に好ましい。３価以上のポリカルボン酸成分としては、例えばトリメリト酸、ピロメリト酸、ベンゾフェノンテトラカルボン酸などが挙げられ、３官能以上のポリアルコールとしてはグリセリン、トリメチロールエタン、トリメチロールプロパン、マンニトール、ソルビトール、ペンタエリスリトール、α−メチルグルコシドなどが挙げられる。衛生上好ましくはトリメリト酸、トリメチロールエタン、トリメチロールプロパン、グリセリンである。これら３官能以上のポリカルボン酸、及びポリアルコール成分は全酸成分または全ポリアルコール成分に対して０．１〜３モル％の範囲で使用する事が好ましく、これらの３官能成分が３モル％を越えるとポリエステル樹脂の可撓性が失われ、加工性が低下したりする。
【００２９】
本発明に使用されるポリエステル樹脂（Ａ）は任意の方法で末端基をカルボキシル基に変換してもよい。カルボキシル基にする目的としては架橋剤との硬化促進、缶用金属材料との密着性改良等が挙げられる。これらを目的とする場合、好ましい酸価の範囲は４０〜２００ｅｑ／１０6ｇである。２００ｅｑ／１０6ｇを超えると耐レトルト性が低下したり、酸付加成分が内容物へ溶出したりする可能性がある。末端基をカルボキシル基に変換する方法としては重縮合後期に多価カルボン酸無水物を添加する解重合方法、重縮合完了後に多価カルボン酸無水物を付加する方法、プレポリマー（オリゴマー）の段階でこれを高酸価とし、次いでこれを重縮合し、カルボキシル基を有するポリエステル樹脂を得る方法などがあるが、操作の容易さ、目標とする酸価を得易いことから重縮合完了後に多価カルボン酸無水物を付加する方法が好ましい。
【００３０】
このような酸付加反応に用いられる多価カルボン酸無水物としては無水フタル酸、無水テトラヒドロフタル酸、無水コハク酸、無水トリメリト酸、無水ピロメリト酸、無水ヘキサヒドロフタル酸などが挙げられる。好ましくは無水トリメリト酸である。
【００３１】
本発明の缶塗料用樹脂組成物はレゾール型フェノール樹脂との相溶性が良好で、反応性が良好であるので、硬化剤としてレゾール型フェノール樹脂（Ｂ）を使用できる。硬化剤にレゾール型フェノール樹脂を使用することにより、従来のポリエステル樹脂とアルキルエーテル化アミノ樹脂の組み合わせでは得られなかった缶塗料として特に重要な物性である加工性、耐レトルト性、耐デント性が飛躍的に向上する。
【００３２】
レゾール型フェノール樹脂（Ｂ）は、ポリエステル樹脂との相溶性、硬化性の面より１５０℃に熱した金属プレートに滴下した後、ゲル（メチルエチルケトンに不溶化）に到達するまでの時間は３０秒以上であることが好ましく、より好ましくは１００秒以上、更に好ましくは１５０秒以上である。ゲル到達時間が３０秒未満だと、レゾール型フェノール樹脂同士の自己縮合反応が早くなるため、ポリエステル樹脂との硬化、架橋反応が進まず、硬化性の低下、相分離による塗膜の濁りの原因となる傾向にある。ゲル到達時間が３０秒以上では著しく硬化性の向上と相分離の抑制がより良好となる。従って、ゲル到達時間が３０秒以下になると塗膜に濁りが生じたり、硬化性が得られないために加工性、耐デント性が低下する傾向にある。
【００３３】
レゾール型フェノール樹脂（Ｂ）が不溶化するまでの時間が３０秒以上であるか否かはは次のような手順で決定することが出来る。すなわち、１５０℃に熱したアルミニウム金属板（＃５０５２、７０ｍｍ×１５０ｍｍ×０．３ｍｍ）にレゾール型フェノール樹脂溶液濃度（固形分濃度５０重量％）を５ｍｌ滴下し、硬化後の厚みが５μｍになるようにワイヤーバーで素早く塗り広げる。３０秒経過後金属板を流水に浸け冷却する。このフェノール樹脂が塗工されたアルミニウム金属板にメチルエチルケトン（ＭＥＫ）を含浸させた幅１ｃｍ×長さ３ｃｍ、厚さ１ｃｍのフェルトを当て、これに荷重０．５ｋｇをかけながら幅方向に５０回往復させる。その後、フェルトを往復させた部分の塗膜状態を目視で観察し、下地のアルミニウム金属板の露出していない場合に不溶化したと判断する。
【００３４】
本発明の缶塗料用組成物に使用するレゾール型フェノール樹脂（Ｂ）はフェノール化合物をホルマリン類にてメチロール化した後、その一部、または全部をアルコール類にてアルコキシメチル化したものである。該フェノール樹脂の原料となるフェノール化合物としては、例えばフェノール、ｍ−クレゾール、ｍ−エチルフェノール、３，５−キシレノール、ｍ−メトキシフェノール、ビスフェノール−Ａ、ビスフェノール−Ｆ等の３官能以上のフェノール化合物、ｏ−クレゾール、ｐ−クレゾール、ｐ−ｔｅｒｔ−ブチルフェノール、ｐ−エチルフェノール、２，３−キシレノール、２，５−キシレノール等の２官能のフェノール化合物がある。ポリエステル樹脂との硬化性を得るには３官能以上のフェノール樹脂が好ましく、更に環境ホルモンとしてビスフェノール型化合物が指摘されているためより好ましくはフェノール、ｍ−クレゾール、ｍ−エチルフェノール、３，５−キシレノール、ｍ−メトキシフェノールである。原料のフェノール化合物中に前記した３官能フェノール化合物が１種または２種以上、合わせて７０重量％以上含まれることが望ましい。
【００３５】
前記したフェノール化合物をメチロール化の際に使用されるホルマリン類としてはホルマリン、パラホルムアルデヒドまたはトリオキサンなどが挙げられ、これらから１種、または２種以上を使用することができる。得られたメチロール基は芳香環１核当たり１．０個以上であることが望ましい。メチロール化した後、このメチロール基をアルコキシメチル化する。好ましくはメチロール基の５０％以上、より好ましくは７０％以上、更に好ましくは８０％以上である。フェノール樹脂をアルコキシメチル化することでポリエステル樹脂（Ａ）との相容性、硬化性が高くなる。５０％未満だとポリエステル樹脂（Ａ）との相容性が低くなり、塗膜に濁りが生じたり、硬化性が得られなかったりする。アルコキシメチル化する際に使用されるアルコールとしては炭素原子数１〜８個、好ましくは１〜４個の１価アルコールであり、好適な１価アルコールとしてはメタノール、エタノール、ｎ−プロパノール、ｎ−ブタノール、イソブタノールなどを挙げることができ、より好ましくはｎ−ブタノールである。また、アルコキシメチル化する際にはリン酸などの触媒を使用しても良い。
【００３６】
本発明において、レゾール型フェノール樹脂（Ｂ）以外に使用できる任意の架橋剤としてはアミノ樹脂、イソシアネート化合物、エポキシ樹脂等が挙げられるが、衛生面よりアミノ樹脂が特に好ましい。これらの架橋剤は塗膜の性能を低下させない程度に配合し使用できる。
【００３７】
上記のアミノ樹脂としては、メラミン、尿素、ベンゾグアナミン、アセトグアナミン、ステログアナミン、スピログアナミン、ジシアンジアミド、などのアミノ成分と、ホルムアルデヒド、パラホルムアルデヒド、アセトアルデヒド、ベンツアルデヒドなどのアルデヒド成分との反応によって得られるメチロール化アミノ樹脂が挙げられる。このメチロール化アミノ樹脂のメチロール基を炭素原子数１〜６のアルコールによってエーテル化したものも上記アミノ樹脂に含まれる。これらの内、単独或いは併用して使用できる。衛生上、メラミン、ベンゾグアナミンを使用したアミノ樹脂が好ましく、更に好ましくは耐レトルト性、抽出性に優れるベンゾグアナミンを使用したアミノ樹脂である。
【００３８】
ベンゾグアナミンを使用したアミノ樹脂としては、メチロール化ベンゾグアナミン樹脂のメチロール基を一部又は全部を、メチルアルコールによってエーテル化したメチルエーテル化ベンゾグアナミン樹脂、ブチルアルコールによってブチルエーテル化したブチルエーテル化ベンゾグアナミン樹脂、或いはメチルアルコールとブチルアルコールとの両者によってエーテル化したメチルエーテル、ブチルエーテルとの混合エーテル化ベンゾグアナミン樹脂が好ましい。上記、ブチルアルコールとしてはイソブチルアルコール、ｎ−ブチルアルコールが好ましい。
【００３９】
メラミンを使用したアミノ樹脂としては、メチロール化メラミン樹脂のメチロール基を一部又は全部を、メチルアルコールによってエーテル化したメチルエーテル化メラミン樹脂、ブチルアルコールによってブチルエーテル化したブチルエーテル化メラミン樹脂、或いはメチルアルコールとブチルアルコールとの両者によってエーテル化したメチルエーテル、ブチルエーテルとの混合エーテル化メラミン樹脂が好ましい。
【００４０】
本発明の缶塗料用樹脂組成物に酸触媒（Ｄ）を併用することが好ましい。酸触媒としては例えば硫酸、ｐ−トルエンスルホン酸、ドデシルベンゼンスルホン酸、ナフタレンスルホン酸、ジノニルナフタレンスルホン酸、ジノニルナフタレンジスルホン酸、樟脳スルホン酸、リン酸及びこれらをアミンブロック（アミンを添加し一部中和している）したもの等が挙げられ、これらの中から１種、又は２種以上を併用することができるが、樹脂との相容性、衛生性の面からドデシルベンゼンスルホン酸、及びこの中和物が好ましい。
【００４１】
本発明の缶塗料用樹脂組成物はこれに使用するポリエステル樹脂（Ａ）、レゾール型フェノール樹脂（Ｂ）の配合割合は、ポリエステル樹脂（Ａ）１００重量部に対してレゾール型フェノール樹脂（Ｂ）が５〜４０重量部の範囲にあることが好ましい。ポリエステル樹脂（Ａ）１００重量部に対し、レゾール型フェノール樹脂（Ｂ）の重量比が４０重量部を超えると加工性が劣ることがあり、５重量部未満だと硬化性、耐レトルト性、耐デント性が低下することがある。好ましくはポリエステル樹脂（Ａ）１００重量部に対し１０〜３０重量部である。また、酸触媒（Ｄ）はポリエステル樹脂（Ａ）１００重量部に対して、０．０５〜５重量部であることが好ましい。酸触媒（Ｄ）量が０．０５重量部未満だと硬化性が不十分になり加工性、耐レトルト性が劣ることがあり、５重量部を超えると酸による架橋部分の解裂が促進され加工性や硬化性、耐レトルト性、耐デント性などが低下することがある。より好ましくはポリエステル樹脂（Ａ）１００重量部に対し０．１〜３重量部である。
【００４２】
また、本発明の缶塗料用樹脂組成物には潤滑剤（Ｃ）を配合することが好ましい。その際の配合量はポリエステル樹脂（Ａ）１００重量部に対し０．１〜１０重量部含有することが好ましい。これは製缶時の塗膜の傷付きを抑制したり、成形加工時の塗膜の滑りを向上させる効果がある。特にＤＩ加工、ＤＲＤ加工時に効果がある。潤滑剤（Ｃ）が０．１重量部未満だと深絞り成型加工時に塗膜の傷付きが激しくなり基材の腐食が著しくなり、１０重量部を超えると硬化性、塗膜の機械的強度が低下したりして加工性が満足しない可能性がある。より好ましくは０．３〜５重量部の範囲内である。本発明の缶塗料用樹脂組成物を用いると、潤滑剤が存在してもはじくことなく、ピンホールの少ない良好な塗膜が得られる。
【００４３】
本発明に使用する潤滑剤（Ｃ）は、例えばポリオール化合物と脂肪酸とのエステル化物である脂肪酸エステルワックス、シリコン系ワックス、フッ素系ワックス、ポリエチレンなどのポリオレフィンワックス、ラノリン系ワックス、モンタンワックス、マイクロクリスタリンワックス、カルナウバろう、及びシリコン系化合物等を挙げることができる。潤滑剤は１種、または２種以上を混合し使用できる。
【００４４】
本発明の缶塗料用樹脂組成物には用途に合わせた酸化チタン、シリカなどの無機顔料、リン酸およびそのエステル化物、有機スズ化合物等の硬化触媒、表面平滑剤、消泡剤、分散剤、潤滑剤等の公知の添加剤を配合することができる。
【００４５】
本発明の缶塗料用樹脂組成物は有機溶剤に溶解された状態で塗料化することが好ましい。塗料化に使用する有機溶剤としては、例えばトルエン、キシレン、芳香族系炭化水素化合物、酢酸エチル、酢酸ブチル、メチルエチルケトン、メチルイソブチルケトン、シクロヘキサノン、イソホロン、メチルセロソルブ、ブチルセロソルブ、エチレングリコールモノエチルエーテルアセテート、ジエチレングリコールモノエチルエーテルアセテート、エチレングリコールモノアセテート、メタノール、エタノール、ブタノール、エチレングリコールモノエチルエーテル、エチレングリコールモノブチルエーテル、ジエチレングリコールモノブチルエーテル等から溶解性、蒸発速度等を考慮して１種、または２種以上を選択し使用される。
【００４６】
本発明の缶塗料用樹脂組成物には塗膜の可撓性、密着性付与などの改質を目的としたその他の樹脂を使用できる。その他の樹脂としてはエチレン−重合性不飽和カルボン酸共重合体、及びエチレン−重合性カルボン酸共重合体アイオノマーを挙げることができ、これらから選ばれる少なくとも１種以上の樹脂を配合することにより効果的の塗膜の可撓性、密着性を付与できる。
【００４７】
本発明の缶塗料用樹脂組成物は飲料缶、食品用缶、その蓋、キャップ等に用いることができる金属板であればいずれへも、その内外面に塗装し使用でき、例えばブリキ板、ティンフリースティール、アルミ等を挙げることができる。これらの金属板にはあらかじめリン酸処理、クロム酸クロメート処理、リン酸クロメート処理、その他の防錆処理剤などの防食、塗膜の密着性向上を目的とした表面処理を施したものを使用しても良い。
【００４８】
本発明の缶塗料用樹脂組成物は、例えばロールコーター塗装、スプレー塗装などの塗装方法によって塗装され、本発明の塗装金属板を得ることができる。塗装膜厚は特に限定されるものではないが、乾燥膜厚で３〜１８μｍ、更には３〜１０μｍの範囲であることが好ましい。塗膜の焼付条件は通常、１００〜３００℃の範囲で５秒〜３０分の程度であり、更には１５０〜２５０℃の範囲で、１〜１５分の程度であることが好ましい。
【実施例】
【００４９】
以下実施例を挙げて、本発明を具体的に説明する。実施例において単に部とあるものは重量部を示す。各測定項目は以下の方法に従った。
【００５０】
（１）ポリエステル樹脂の組成、及びフェノール樹脂のメチロール基とアルコキシメチル基の定量
重クロロホルム溶媒中でヴァリアン社製核磁気共鳴分析計（ＮＭＲ）ジェミニ−２００を用いて、1Ｈ−ＮＭＲ分析を行なってその積分比より決定した。
【００５１】
（２）ポリエステル樹脂とフェノール樹脂の数平均分子量の測定
テトラヒドロフランを溶離液としたウォーターズ社製ゲル浸透クロマトグラフィー（ＧＰＣ）１５０ｃを用いて、カラム温度３５℃、流量１ｍｌ／分にてＧＰＣ測定を行なった結果から計算して、ポリスチレン換算の測定値を得た。ただしカラムは昭和電工（株）ｓｈｏｄｅｘ  ＫＦ−８０２、８０４、８０６を用いた。
【００５２】
（３）ポリエステル樹脂の還元粘度測定
ポリエステル樹脂０．１０ｇをフェノール／テトラクロロエタン（重量比６／４）の混合溶媒２５ｃｍ3に溶かし、ウベローデ粘度管を用いて３０℃で測定した。
【００５３】
（４）ガラス転移温度の測定
サンプル５ｍｇをアルミニウム製サンプルパンに入れて密封し、セイコーインスツルメンツ（株）製示差走査熱量分析計（ＤＳＣ）ＤＳＣ−２２０を用いて、１５０℃まで、昇温速度１０℃／分にて測定した。ガラス転移温度は、ガラス転移温度以下のベースラインの延長線とピークの立ち上がり部分からピークの頂点までの間での最大傾斜を示す接線との交点の温度で求めた。
【００５４】
（５）酸価の測定
ポリエステル０．２ｇを２０ｃｍ3のクロロホルムに溶解し、０．１Ｎの水酸化カリウムエタノール溶液で滴定し、樹脂１０6ｇ当たりの当量（ｅｑ／１０6ｇ）を求めた。指示薬はフェノールフタレインを用いた。
【００５５】
（６）フェノール樹脂のゲル化時間
１５０℃の熱したアルミニウム金属板（＃５０５２、７０ｍｍ×１５０ｍｍ×０．３ｍｍ）にレゾール型フェノール樹脂溶液濃度（固形分濃度５０重量％）を５ｍｌ滴下し、硬化後の厚みが５μｍになるようにワイヤーバーで素早く塗り広げた。一定時間後アルミニウム金属板を流水に浸け冷却した。このフェノール樹脂が塗工されたアルミニウム金属板にメチルエチルケトン（ＭＥＫ）を含浸させた幅１ｃｍ×長さ３ｃｍ、厚さ１ｃｍのフェルトを当て、これに荷重０．５ｋｇをかけながら幅方向に５０回往復させた。その後、フェルトを往復させた部分の塗膜状態を目視で観察した。この操作の時間を変えて行い、下地のアルミニウム金属板の露出していないサンプルを不溶化したと判断した。
【００５６】
（７）テストピースの作成
塗料組成物をアルミニウム金属板（＃５０５２、２００ｍｍ×３００ｍｍ×０．３ｍｍ）に硬化後の膜厚が４〜８μｍになるようにロールコーターで塗装し、硬化焼き付けを行い、これを試験片とした。ロールコーターは、熊谷理機工業（株）製の小型ロールコーターを使用し、焼付条件としては２１０℃×５分間で評価を行った。
【００５７】
（８）硬化性
（７）で作成したテストピースの塗装面にＭＥＫ／トルエン＝１／１溶剤を浸したフェルトを当て、これに荷重０．５ｋｇをかけながら５０回往復させた。その後、フェルトを往復させた部分の塗膜状態を目視で観察し、以下のように判定した。
◎：良好（塗膜が溶剤に溶けた形跡無し）
○：わずかに溶剤に溶けている
△：溶剤に溶けているが塗膜は残っている。
×：塗膜が溶剤に溶け、素地に達している。
【００５８】
（９）加工性
（７）で作成したテストピースに、そのテストピースの作成に用いたアルミニウム金属板を１枚挟み１８０度方向に曲げた。この加工部を１％ＮａＣｌ水溶液に浸漬したスポンジに接触させ５．５Ｖの電圧をかけたときの通電値により評価した。通電値が小さい方（１．５ｍＡ以下）が良好である。
【００５９】
（１０）オーバーベーク性
（７）で作成したテストピースを、再度２１０℃×１０分の熱処理を行い、これを（９）と同じ方法で加工性を評価した。
【００６０】
（１１）耐レトルト性
（７）で作成したテストピースを立ててステンレスカップに入れ、これにイオン交換水をテストピースの半分の高さまで注いだ。これを圧力釜の中に設置し、１２５℃×３０分のレトルト処理を行なった。処理後の評価は水中部分と蒸気部分とで行い、それぞれ白化の度合いを目視で以下のように判定した。
◎：良好
○：わずかに白化はあるがブリスターは無し
△：若干白化、または若干のブリスターあり
×：著しい白化、または著しいブリスターあり
【００６１】
（１２）耐内容物性
（７）で作成したテストピースを食塩３ｗｔ％、及び乳酸３ｗｔ％を含む水溶液に浸し、（１１）と同様の条件にて１２５℃×３０分処理した後、塗膜の白化、ブリスターの状態を目視で判定した。
◎：良好
○：わずかに白化はあるがブリスターは無し
△：若干白化、または若干のブリスターあり
×：著しい白化、または著しいブリスターあり
【００６２】
（１３）耐デント性
（１２）に示した耐内容物試験を行った試験片の塗装面を下にし、デュポン衝撃試験機を用い、その裏面より１／２インチ×１ｋｇ×５ｃｍ高さの条件で衝撃を加えた。次いでその凸部分を１％ＮａＣｌ水溶液に浸漬したスポンジに接触させ５．５Ｖの電圧をかけたときの通電値により評価した。通電値が小さい方（１．５ｍＡ以下）が良好である。
【００６３】
（１４）抽出性
（１１）に示したレトルト試験後の抽出液を過マンガンカリウムによる滴定により、塗膜からの有機物の抽出量を定量した。数値の少ない方が良好である。
【００６４】
（１５）深絞り加工性
（７）で作成したテストピースの塗装面が外側になるよう深絞り加工機を使用して、Ｌ／Ｄ（直径／深さ）＝１／１の成形加工を行った。この試験片の加工側面部の塗膜剥離状態を目視観察し、判定した。
◎：良好
○：塗膜にわずかにスリ傷がある。
△：塗膜に若干の剥離が認められる。
×：塗膜に激しい剥離、損傷が認められる。
【００６５】
（１６）塗装作業性（ピンホールの評価）
アルミ板は硫酸銅に触れると反応して変色する。この特性を生かして以下のとおり、ピンホールを評価した。すなわち、２００ｃｍ×３００ｃｍのサイズの試験片を５％硫酸銅水溶液に５分浸漬し、試験片の変色部分の個数で評価した。３０枚について評価し、ピンホールの１平方メートルあたりの平均個数で評価した。
◎：なし
○：１〜２個
△：３〜５個
×：６個以上
【００６６】
ポリエステル樹脂（ａ）の合成例
テレフタル酸５０部、イソフタル酸１１５部、無水トリメリト酸１．９部、２−エチル−２−ブチル−１，３−プロパンジオール５０部、１，４−ブタンジオール９９部、１，４−シクロヘキサンジメタノール４８部、チタンテトラブトキシド０．０７部を２Ｌフラスコに仕込み、４時間かけて２２０℃まで徐々に昇温し、水を留出させエステル化を行った。所定量の水を留出させた後、３０分かけて１０ｍｍＨｇまで減圧重合を行うとともに温度を２５０℃まで昇温し、更にこのまま１ｍｍＨｇ以下で５０分間後期重合を行い、ポリエステル樹脂（ａ）を得た。組成と特性値は表１に示す。
【００６７】
ポリエステル樹脂（ｂ）の合成
テレフタル酸５０部、イソフタル酸１１５部、無水トリメリト酸１．９部、２−エチル−２−ブチル−１，３−プロパンジオール６２部、１，４−ブタンジオール５２部、２−メチル−１，３−プロパンジオール７１部、チタンテトラブトキシド０．０７部を２Ｌフラスコに仕込み、４時間かけて２２０℃まで徐々に昇温し、水を留出させエステル化を行った。所定量の水を留出させた後、３０分かけて１０ｍｍＨｇまで減圧重合を行うとともに温度を２５０℃まで昇温し、更にこのまま１ｍｍＨｇ以下で５０分間後期重合を行った。ついで、減圧を止めて、窒素気流下で２２０℃まで冷却し、無水トリメリト酸１．９部を添加し、２２０℃で３０分撹拌しカルボキシル基変性（後付加）を行った後、樹脂を取り出し、ポリエステル樹脂（ｂ）を得た。組成と特性値は表１に示す。
【００６８】
ポリエステル樹脂（ｃ）、（ｄ）の合成
以下、同様にしてポリエステル樹脂（ｃ）、（ｄ）を合成した。ポリエステル樹脂（ｄ）においては、さらに、ジフェノール酸を共重合することにより、フェノール性の水酸基を導入したものである。結果を表１に示す。
【００６９】
比較ポリエステル樹脂（ｅ）〜（ｈ）の合成
ポリエステル樹脂（ａ）または（ｂ）と同様にして、比較ポリエステル樹脂（ｅ）〜（ｈ）を合成した。結果を表２に示す。
【００７０】
これらの合成例および比較合成例のポリエステル樹脂をシクロヘキサノン／ソルベッソ１５０（エクソンケミカル（株）製）＝５０／５０（重量比）の混合溶媒に溶解し、固形分４０％の樹脂ワニスとした。これを用いて塗料組成物を調整した。
【００７１】
【表１】
2006124497.tif 000002
【００７２】
【表２】
2006124497.tif 000003
【００７３】
レゾール型フェノール樹脂（ｉ）の合成
ｍ−クレゾール１００部、３７％ホルマリン水溶液１８０部、及び水酸化ナトリウム１部を加え、６０℃で３時間反応させた後、減圧下５０℃で１時間脱水した。ついでｎ−ブタノール１００部を加え、１１０〜１２０℃で４時間反応を行った。反応終了後、得られた溶液を濾過して、固形分約５０％のｍ−クレゾール系のレゾール型フェノール樹脂架橋剤（ｉ）を得た。得られたレゾール型フェノール樹脂の数平均分子量は７５０、ゲル化時間は３５０秒であった。
【００７４】
レゾール型フェノール樹脂（ｊ）の合成
レゾール型フェノール樹脂（ｉ）と同様に、ｍ−クレゾールの代わりに３，５−キシレノールを用いて、数平均分子量６５０、ゲル化時間２６０秒のレゾール型フェノール樹脂（ｊ）を得た。
【００７５】
実施例 （１）
ポリエステル樹脂（ａ）８５固形部、レゾール型フェノール樹脂（ｉ）１５固形部、酸触媒としてのドデシルベンゼンスルホン酸０．０２８部、潤滑剤としてのカルナウバろう１．０部を配合、溶解した後、シクロヘキサノン／ソルベッソ１５０＝１／１で塗装に適した粘度になるまで希釈し、塗料組成物を得た。これを前述した方法により塗布、焼付を行い塗装金属板のテストピースを得た。ポリエステル樹脂（ａ）が、レゾール型フェノール樹脂との相溶性、硬化性に優れているため、良好な塗膜物性を得ている。さらには、塗装作業性に優れ、ピンホールの無い塗膜が得られている。配合組成、並びにテストピースを評価した結果を表３に示す。
【００７６】
実施例（２）〜（４）
実施例（１）と同様にして本発明の塗料樹脂組成物を得た後、同じく前述した方法により塗布、焼付を行い塗装金属板のテストピースを得た。いずれの実施例も良好な塗膜物性を有し、さらには優れた塗装作業性を示す。実施例（４）では、ジフェノール酸共重合によりポリエステル樹脂にフェノール性水酸基を導入した例であるが、酸触媒を添加しなくてもレゾール型フェノール樹脂との硬化性が良好であり、衛生面のメリットおよび基材としての金属の腐食を低減するメリットがある。配合組成、並びにテストピースを評価した結果を表３に示す。
【００７７】
比較例 （１）〜（６）
実施例（１）と同様にして、塗料樹脂組成物を得た後、同じく前述した方法により塗布、焼付を行い比較例のテストピースを得た。配合組成、並びにテストピースを評価した結果を表４に示す。比較例（１）、（２）、（４）は、２−エチル−２−ブチル−１，３−プロパンジオールをポリオール成分として含まない比較ポリエステルの例であるが、いずれも塗装作業性が悪い。比較例（２）では、潤滑材の配合量を減らした例であるが、塗装作業性は不十分である。比較例（３）は、２−エチル−２−ブチル−１，３−プロパンジオールとその他のグリコールの組み合わせた比較ポリエステル樹脂を用いた場合であり、塗装作業性は良好であるが、レゾール型フェノール樹脂との硬化性に劣り、良好な塗膜物性が得られない。比較例（５）、（６）は、ポリエステル樹脂とアミノ樹脂を組み合わせた例であり、塗膜物性は比較的良好であるが、アミノ樹脂を使用しているため抽出性に劣り、飲料缶、食品缶などの内面塗料としては不適である。
【００７８】
【表３】
2006124497.tif 000004
【００７９】
【表４】
2006124497.tif 000005
【００８０】
表３より明らかなように、本発明の缶塗料用樹脂組成物を塗布した金属板はその硬化性、加工性、耐レトルト性、耐内容物（酸、塩）性、耐オーバーベーク性、耐酸加工性、抽出性、耐デント性、深絞り加工性に優れている。さらに、ピンホールの発生が非常に少なく、塗装性に優れていることが分かる。
【産業上の利用可能性】
【００８１】
食品や飲料缶内面に塗装される塗料はその性質から毒性がなく、廃棄、リサイクル時にも汚染物質の排出もなく、製缶の加工、レトルト処理の蒸気、熱、内容物の塩、酸に耐えるものでなければならない。また近年はエポキシ−フェノール系塗料など外因子内分泌撹乱物質（環境ホルモン）とされるビスフェノール化合物を含む塗料の代替化も望まれている。本発明の缶内面用塗料樹脂組成物は、２−エチル−２−ブチル−１，３−プロパンジオールと特定のグリコールを含むポリエステル樹脂とレゾール型フェノール樹脂からなり、上記した汚染物質等の含有、排出がなく、環境ホルモンを含まず、硬化性、加工性、耐レトルト性、耐内容物性を満足し、更には、塗料添加剤を配合しない場合や潤滑剤を配合した場合においてもピンホールの発生が少なく塗装性に優れるため、特に食品缶、及び飲料缶胴、缶蓋の内面やシーム用補修塗料に好適である。